(57)【要約】  本発明は、ポリエチレン透湿性フィルムと接着剤を介して積層された不織布又は織布及びインドメタシン含有膏体から構成される貼付剤であって、インドメタシン含有膏体がインドメタシン０．１〜１０質量％、アルギニン又はその塩０．０１〜１０質量％、ポリアクリル酸部分中和物０．１〜２０質量％及び水１０〜７０質量％を含有することを特徴とするインドメタシン含有貼付剤に関する。  本発明のインドメタシン含有貼付剤は、利便性が高く、インドメタシン含量の経時安定性が良い。【特許請求の範囲】
【請求項１】
ポリエチレン透湿性フィルムと接着剤を介して積層された不織布又は織布及びインドメタシン含有膏体から構成される貼付剤であって、インドメタシン含有膏体がインドメタシン０．１〜１０質量％、アルギニン又はその塩０．０１〜１０質量％、ポリアクリル酸部分中和物０．１〜２０質量％及び水１０〜７０質量％を含有することを特徴とするインドメタシン含有貼付剤。
【請求項２】
ポリエチレン透湿性フィルムと接着剤を介して積層された不織布又は織布の透湿度が２００〜３０００（ｇ／ｍ２／２４ｈ）である請求項１記載のインドメタシン含有貼付剤。
【請求項３】
更に、インドメタシン含有膏体中に架橋剤０．００１〜１質量％を含有する請求項１又は２記載のインドメタシン含有貼付剤。
【請求項４】
更に、インドメタシン含有膏体中に鉱物性粉末０．５〜１５質量％を含有する請求項１〜３のいずれか１項記載のインドメタシン含有貼付剤。
【請求項５】
更に、インドメタシン含有膏体中に硬化調整剤０．００１〜３質量％を含有する請求項１〜４のいずれか１項記載のインドメタシン含有貼付剤。
【発明の詳細な説明】
【技術分野】
【０００１】
本発明は、利便性を高めた、経時的に含量安定性の良いインドメタシン含有貼付剤に関する。
【背景技術】
【０００２】
インドメタシン含有貼付剤は、腱鞘炎や筋肉痛等の改善を目的として市販されているが、経時的に膏体中の水分が揮散して粘着力が低下し、インドメタシンの吸収性が貼付開始から数時間後に低下することから、その用法は１日数回、患部に貼付する必要があり、利便性が悪かった。そのため、吸収性を長時間持続し１日１回貼付という利便性を高めた貼付剤、すなわちコンプライアンスを改善した貼付剤が求められていた。【０００３】
含水型の貼付剤において薬物の吸収性を長時間持続させる方法として、膏体の架橋性を弱め粘着性を高める方法や透湿性フィルムを不織布に組み合わせる方法等が知られている。しかし、膏体の架橋性を弱めると皮膚に膏体残りが生じ使用感が悪化し、また発汗時に膏体が軟化、溶解するという問題が生じる。また、透湿性フィルムを不織布に組み合わせる方法としては、透湿性フィルムとしてポリウレタン系やＰＥＴ系の透湿性フィルムが用いられるが、ポリウレタン系透湿性フィルムは、経時的に親水ドメインが吸水することによってシワが生じ、また透湿度が変化するので好ましくない。更にＰＥＴ系透湿性フィルムは、フィルムの柔軟性に乏しいため、使用感が悪く、また透湿度のコントロールも困難であるので好ましくない。一方、ポリエチレン透湿性フィルムは経時的な透湿度の変化が小さいため、持続的な薬物放出性が期待できる。また、柔軟性があり、触感もさらさらしているため、商品的価値が高い。【０００４】
なお、塩基性アミノ酸を配合したインドメタシン含有外用貼付剤が知られているが（特許文献１）、塩基性アミノ酸は溶出補助剤及び経皮吸収促進剤として配合されているものであり、製剤中でのインドメタシンの経時安定化については何も記載されていない。
【特許文献１】特開昭５７−８１４０９号公報
【特許文献２】特開平９−１２４５０号公報
【特許文献３】特開平１０−１５８１６５号公報
【発明の開示】
【発明が解決しようとする課題】
【０００５】
そこで、本発明者等は、利便性を高めたインドメタシン含有貼付剤を見出すべく種々検討した。その結果、従来持続的な薬物放出性や柔軟性、触感の点で良好なポリエチレン透湿性フィルムをインドメタシン含有貼付剤に用いた場合、インドメタシン含量の低下が生じることが判明した。そしてその原因は、透湿度のコントロールを目的として配合されているポリエチレン透湿性フィルム中のアルカリ土類金属塩（炭酸カルシウム等）であることが推測された。インドメタシンの含量の低下は、インドメタシンの吸収量が低下し、十分な薬効が得られなくなる場合があるため好ましくない。従って、本発明の目的は、利便性を高め、経時的に含量安定性の良いインドメタシン含有貼付剤を提供することにある。【０００６】
なお、インドメタシンの安定化に関して、例えば、クロタミトンと炭素数４〜６を有する二価アルコールを配合してインドメタシンの安定性を向上させた貼付剤（特許文献２）、エデト酸ナトリウム、ジブチルヒドロキシトルエン及び酒石酸を配合し、膏体のｐＨを４〜６に調整することによってインドメタシンの安定性を向上させた貼付剤（特許文献３）等が知られている。しかし、クロタミトンや炭素数４〜６を有する二価アルコールは、刺激性や臭いが生じ、また、ジブチルヒドロキシトルエンは、発癌性があり安全性の面で好ましくない。緩衝剤や安定化剤を配合してインドメタシンの安定性を向上させる方法があるが、一般的に緩衝剤として用いられるグリシン等を配合しても十分な効果は得られない。
【課題を解決するための手段】
【０００７】
そこで、本発明者らは更に検討した結果、ポリエチレン透湿性フィルムと接着剤を介して積層された不織布又は織布及びインドメタシン含有膏体から構成された貼付剤のインドメタシン含有膏体中に、特定量のポリアクリル酸部分中和物及び水を含有させ、更にアルギニン又はその塩を含有させると、１日１回の貼付で充分な効果が得られ利便性が高められた、経時的に含量安定性の良いインドメタシン含有貼付剤が得られることを見出し、本発明を完成した。【０００８】
すなわち、本発明は、ポリエチレン透湿性フィルムと接着剤を介して積層された不織布又は織布及びインドメタシン含有膏体から構成される貼付剤であって、インドメタシン含有膏体がインドメタシン０．１〜１０質量％、アルギニン又はその塩０．０１〜１０質量％、ポリアクリル酸部分中和物０．１〜２０質量％及び水１０〜７０質量％を含有することを特徴とするインドメタシン含有貼付剤を提供するものである。
【発明の効果】
【０００９】
本発明のインドメタシン含有貼付剤は、吸収性を長時間持続でき、１日１回貼付すれば、腱鞘炎や筋肉痛等の改善に効果がある利便性が高められた製剤であり、コンプライアンスを改善した製剤である。また、経時的な皮膚への粘着性やインドメタシン含量の安定性、吸収性が良好であり、品質的に優れている。また、貼付したときに製剤表面がさらさらして使用感が良く、剥がれにくく、膏体残りも無く、更に刺激性も無い。
【発明を実施するための最良の形態】
【００１０】
本発明で使用するポリエチレン透湿性フィルムは、通常の方法で製造できる。例えば、アルカリ土類金属塩を配合したポリエチレン樹脂を溶融製膜した後、これを延伸することにより、細孔が形成されたポリエチレン透湿性フィルムを得ることができる。使用するアルカリ土類金属塩としては、炭酸カルシウム、硫酸バリウム、亜硝酸カルシウム、硫酸マグネシウム、リン酸カルシウム、塩基性炭酸マグネシウム、炭酸バリウム等が挙げられ、生産性の点から炭酸カルシウムが好ましい。ポリエチレン透湿性フィルムの厚さは、特に制限は無いが、薄すぎると透湿度の制御が困難となる場合があり、また、厚すぎると貼付した時に違和感が生じ、使用感を損ねる場合があることから、５〜１００μｍ、特に１０〜５０μｍが好ましい。なお、ポリエチレン透湿性フィルムは、透湿性が不十分な場合には、穿孔処理を施すことによって透湿性を更に付与することもできる。【００１１】
本発明で使用するポリエチレン透湿性フィルムと不織布又は織布を積層する接着剤としては、例えば、ポリ酢酸ビニル系、ポリビニルアルコール系、ポリビニルアセタール系、ポリ塩化ビニル系、アクリル系、ポリアミド系、セルロース系の熱可塑性樹脂及びユリア系、メラミン系、フェノール系、エポキシ系、ポリエステル系、ポリウレタン系、ポリアロマティック系の熱硬化性樹脂が挙げられ、特にポリウレタン系接着剤が不織布とポリエチレン透湿性フィルムの接着性の面から好ましい。【００１２】
本発明で使用する不織布又は織布の材質としては、コットン、ポリエステル、レーヨン、ナイロン、ポリオレフィン、ポリエチレン、ビニロン、アセテート、ポリプロピレン、ポリウレタン等が挙げられ、特にポリエステル、レーヨン、ポリオレフィンが好ましい。また、不織布の製造方法としては、ニードルパンチ法、スパンレース法、スパンボンド法、ステッチボンド法、メルトブローン法等が挙げられ、特にニードルパンチ法、スパンレース法が好ましい。不織布又は織布の目付量は、特に制限は無いが、少なすぎると、水分蒸散量が増加して膏体が硬化し、持続的な薬効が得られなくなるおそれがあり、一方多すぎると、厚みが増して貼付時に違和感を生じ、使用感が悪くなるおそれがあることから、２０〜２００ｇ／ｍ２、特に４０〜１５０ｇ／ｍ２が好ましい。【００１３】
ポリエチレン透湿性フィルムと接着剤を介して積層された不織布又は織布（以下、支持体と記載することもある）の透湿度は、特に制限は無いが、皮膚刺激性の点並びに薬物の吸収性、薬効の持続性の点から２００〜３０００（ｇ／ｍ２／２４ｈ）が好ましく、２００〜２５００（ｇ／ｍ２／２４ｈ）がより好ましく、２００〜２０００（ｇ／ｍ２／２４ｈ）が更に好ましく、２００〜１０００（ｇ／ｍ２／２４ｈ）が特に好ましい。透湿度が上記範囲にあれば、膏体からの水分蒸散量が適度に抑えられる結果、膏体の硬化が抑えられ、薬効の持続性が期待できる。また、通気性が適度に保たれ、皮膚に対する刺激もない。【００１４】
インドメタシンの含有量は、インドメタシン含有膏体質量に対して０．１〜１０質量％であるが、更に０．１〜５質量％、特に０．３〜１．５質量％が好ましい。インドメタシンの含有量が１０質量％を越えると薬物自体の皮膚に対する刺激性が問題となる場合があり、０．１質量％未満では期待する薬効を得ることが困難となる。【００１５】
アルギニンの塩としては、例えば、塩酸アルギニン等が挙げられる。アルギニン又はその塩としては、Ｌ−アルギニン、塩酸Ｌ−アルギニンが好ましく、特にＬ−アルギニンが好ましい。アルギニン又はその塩の含有量は、インドメタシン含有膏体質量に対して０．０１〜１０質量％であるが、インドメタシンの経時安定性の点から、０．０１〜５質量％、更に０．０１〜１質量％、特に０．０１〜０．５質量％が好ましい。【００１６】
ポリアクリル酸部分中和物は、アクリル酸を部分的に中和し重合したものであって、膏体の粘着性を高めるために含有する。中和度としては７０モル％以下が好ましく、更に６０モル％以下、特に５０モル％以下が好ましい。また、中和度が１０モル％以上であるのが生産性の点で好ましい。ポリアクリル酸部分中和物の含有量は、インドメタシン含有膏体質量に対して０．１〜２０質量％であるが、特に０．５〜１０質量％が好ましい。ポリアクリル酸部分中和物の含有量が２０質量％を越えると膏体が凝集し、粘着力が低下する場合がある。また、含有量が０．１質量％未満の場合には、膏体の保型性が低下したり、皮膚への接着性が悪くなるという問題を生じる。ポリアクリル酸部分中和物の市販品としては、例えば、ビスコメートＮＰ−６００、ビスコメートＮＰ−７００、ビスコメートＮＰ−８００（昭和電工製）等が挙げられる。【００１７】
水の含有量は、インドメタシン含有膏体質量に対して１０〜７０質量％であるが、好ましくは１０〜６０質量％、特に２０〜５０質量％が好ましい。水の含有量が７０質量％を超えた場合、膏体の保型性及び粘着性が著しく低下する場合があり好ましくなく、また、１０質量％未満の場合は架橋反応が起きにくく、貼付してから剥離する際の膏体残りが発生するので好ましくない。【００１８】
本発明のインドメタシン含有膏体中に、更に架橋剤、鉱物性粉末及び硬化調整剤を含有させると、膏体の凝集性が適度に調整され好ましい。【００１９】
架橋剤としては、ケイ酸アルミン酸マグネシウム、水酸化アルミニウムマグネシウム、メタケイ酸アルミン酸マグネシウム、合成ヒドロタルサイト、ジヒドロキシアルミニウムアミノアセテート、乾燥水酸化アルミニウムゲル等が挙げられる。架橋剤の含有量は、特に制限は無いが、多すぎると架橋が過剰になって膏体が凝集するという問題が生じる場合があり、一方、少なすぎると、架橋が不十分となり、膏体残りを生じる場合があることから、インドメタシン含有膏体質量に対して０．００１〜１質量％、特に０．００１〜０．３質量％が好ましい。【００２０】
鉱物性粉末としては、カオリン、ベントナイト、モンモリトナイト、酸化亜鉛、酸化チタン、無水ケイ酸等が挙げられる。鉱物性粉末の含有量は、特に制限は無いが、多すぎると製剤調製が困難になって均一な製剤が得られない場合があり、一方、少なすぎると膏体が凝集して粘着力が低下する場合があることから、インドメタシン含有膏体質量に対して０．５〜１５質量％、特に１〜１０質量％が好ましい。【００２１】
硬化調整剤としては、クエン酸、リンゴ酸、酒石酸、エデト酸二ナトリウム、グルコン酸、乳酸等が挙げられる。硬化調整剤の含有量は、特に制限は無いが、多すぎると架橋が過剰となって膏体の凝集が生じ粘着力が低下する場合があり、一方、少なすぎると架橋が不十分となり膏体残りを生じる場合があることから、インドメタシン含有膏体質量に対して０．００１〜３質量％、特に０．０１〜２質量％が好ましい。【００２２】
インドメタシン含有膏体中には、これらの成分に加えて、通常の膏体に使用される添加物を、目的に応じて適宜配合することができる。添加物としては、粘着増強剤、溶媒、油成分、吸収促進剤、安定化剤、界面活性剤等が挙げられる。これらの添加物は、単独又は２種以上の組み合わせで使用することが可能である。【００２３】
粘着増強剤としては、エステルガム、キサンタンガム、カルメロースナトリウム、脂環族飽和炭化水素樹脂、ポリブテンロジン等が挙げられる。粘着増強剤の含有量は、特に制限は無いが、粘着増強効果の点から、インドメタシン含有膏体質量に対して０．１〜５０質量％、更に０．５〜４０質量％、特に１〜３０質量％が好ましい。【００２４】
溶媒としては、（濃）グリセリン、Ｄ−ソルビトール液、プロピレングリコール、ジプロピレングリコール、エチレングリコール、マクロゴール、ジエチレングリコール、１，３−ブチレングリコール、ジプロピレングリコールポリエチレングリコール、２−エチル−１，３−ヘキサンジオール、ポリプロピレングリコール２０００等の多価アルコール；エタノール、イソプロパノール、ベンジルアルコール、ステアリルアルコール、オレイルアルコール等の一価のアルコール；アジピン酸ジイソプロピル、ミリスチン酸イソプロピル、トリアセチン、セバシン酸ジイソプロピル、セバシン酸ジエチル、トリイソオクタン酸等の炭素数が６〜１２の中鎖脂肪酸トリグリセリド等のエステル類；クロタミトン等のケトン類等が挙げられる。これら溶媒は、単独又は２種以上の組み合わせで使用することが可能である。溶媒の含有量は、特に制限は無いが、インドメタシン含有膏体質量に対して１０〜６０質量％、特に２０〜５０質量％が好ましい。【００２５】
油成分としては、オリーブ油、ツバキ油、ヒマシ油、サフラワー油、ヒマワリ油、サザンカ油、大豆油、綿実油、ゴマ油、ヤシ油、パーム油、チョウジ油等が挙げられる。【００２６】
吸収促進剤としては、Ｌ−メントール、オレイン酸、ミリスチン酸イソプロピル等が挙げられる。【００２７】
安定化剤としては、パラオキシ安息香酸メチル、パラオキシ安息香酸プロピル等のフェノール性物質；クロロブタノール、フェニルエチルアルコール等の中性物質；塩化ベンザルコニウム、塩化ベンゼトニウム等の逆性石鹸；ビタミンＥ、ブチルヒドロキシアニソール、酢酸トコフェロール、没食子酸プロピル、２−メルカプトベンズイミダゾール等の抗酸化剤；アスコルビン酸、亜硫酸水素ナトリウム、チオ硫酸ナトリウム等の還元剤、エデト酸ナトリウム等のキレート剤が挙げられる。安定化剤の含有量は、特に制限は無いが、インドメタシン含有膏体質量に対して０〜０．５質量％、特に０．００１〜０．１質量％が好ましい。【００２８】
界面活性剤としては、ステアリン酸カルシウム、ステアリン酸マグネシウム、ラウリル硫酸ナトリウム等の陰イオン性界面活性剤、塩化セチルピリジニウム等の陽イオン性界面活性剤；モノステアリン酸グリセリル、ショ糖脂肪酸エステル、ポリオキシエチレン硬化ヒマシ油、ポリオキシエチレンソルビタン脂肪酸エステル、ポリオキシエチレン脂肪酸エステル、ポリオキシエチレンアルキルエーテル等の非イオン性界面活性剤等が挙げられる。界面活性剤の含有量は、特に制限は無いが、インドメタシン含有膏体質量に対して０〜３質量％であり、特に０．０１〜１質量％が好ましい。【００２９】
また、インドメタシン含有膏体の粘着力は、特に制限は無いが、貼付中の剥がれ落ちを防止する点から、含水型薬物含有膏体のボールタック式粘着力がＮｏ．４以上であることが好ましく、特にＮｏ．５以上が好ましい。【００３０】
本発明のインドメタシン含有貼付剤は、その表面をライナーで覆ってもよい。ライナーとしては、例えば、ポリエチレン、ポリプロピレン等のプラスチック系のライナー、セルロース系のライナー及びシリコーン系剥離剤を表面にコーティングした上記ライナー、紙シート等が挙げられ、特にポリエチレン、ポリプロピレンのプラスチック系のライナーが好ましい。【００３１】
本発明の貼付剤の製造方法としては、通常の製剤化の方法が使用でき、例えば、透湿性フィルムを、接着剤を介して不織布に積層した支持体の不織布又は織布面とライナーの間に、インドメタシン含有膏体を展延し貼付剤を作製する。
【実施例】
【００３２】
以下に、実施例によって本発明を具体的に説明するが、本発明はこれらの実施例に限定されるものではない。【００３３】
＜透湿度試験＞
ＪＩＳ  Ｌ  １０９９−１９９３「繊維製品の透湿度試験方法」に準拠して塩化カルシウム法で測定した（Ａ−１法、４０℃、９０％ＲＨ）。
あらかじめ約４０℃に温めた透湿カップに吸湿剤（塩化カルシウム）を約３３ｇ均一に入れる。試験片を透湿カップに載せ、パッキン及びリングを順次装着し、ちょうナットで固定した後、装着側面をビニル粘着テープでシールして試験体とした。
試験体を温度４０±２℃、湿度９０±５％ＲＨの恒温・恒湿装置内に入れた。１時間後に試験体を取り出し、直ちに質量（ａ１）を１ｍｇまで測定する。測定後、再び試験体を恒温・恒湿装置に入れ、１時間後に試験体を取り出し、直ちに質量（ａ２）を１ｍｇまで測定した。次の式によって透湿度を算出した。【００３４】
（数式）
透湿度（ｇ／ｍ２／２４ｈ）＝（ａ２−ａ１）／（Ｓ×２４×１００００）
Ｓ：透湿面積（ｃｍ２）【００３５】
実施例１
精製水３０質量部に、ポリビニルアルコール０．８質量部を加え６０℃に加温して溶解後、室温まで冷却した。これに、酒石酸１．３質量部、エデト酸ナトリウム０．１質量部及びＬ−アルギニン（協和発酵工業製）０．１質量部を溶解後、Ｄ−ソルビトール液（７０％）２５質量部、カオリン３質量部を均一に懸濁して水相を調製した。別に、インドメタシン０．５質量部、Ｌ−メントール０．５質量部をマクロゴール４００  ２質量部に４０℃で加温溶解した後、室温まで冷却し、次いで、濃グリセリン２０質量部を溶解後、カルメロースナトリウム３．５質量部、ポリアクリル酸部分中和物６質量部及びジヒドロキシアルミニウムアセテート０．１質量部を均一に分散させて油相を調製した。
調製した上記油相に上記水相を添加し、精製水で質量を全１００質量部とした後、練合機（ダルトン製：公転４０ｒｐｍ、自転：８０ｒｐｍ）で１５分間練合しインドメタシン含有膏体を得た。２５℃で２週間熟成させた貼付剤のボールタック式粘着力は、Ｎｏ．１３であった。【００３６】
炭酸カルシウムにより細孔を形成させたポリエチレン製透湿性フィルム（厚さ：２０μｍ）に、ポリウレタン系粘着剤を介してポリエステル製不織布（目付け：１００ｇ／ｍ２）を積層した支持体の不織布面とポリプロピレン製ライナーの間に、含水型薬物含有膏体を展延機（池田機械産業製）を用いて膏体の厚さが１ｍｍとなるように展延し、１０×１４ｃｍの大きさに切断して製剤を作製した。なお、支持体の透湿度は３１０（ｇ／ｍ２／２４ｈ）であった。【００３７】
比較例１〜４
アルギニンをホウ砂（比較例１：小堺製薬製）、安息香酸（比較例２：和光純薬製）、グリシン（比較例３：協和発酵工業製）又はＬ−イソロイシン（比較例４：協和発酵工業製）にかえて、実施例１と同様に貼付剤を作製した。【００３８】
比較例５
精製水１４．５質量部にポリビニルアルコール０．８質量部を加え６０℃に加温して溶解後、室温まで冷却した。ここに、エデト酸ナトリウム０．１質量部及びＬ−アルギニン（協和発酵工業製）０．１質量部を溶解後、Ｄ−ソルビトール液（７０質量％）２５質量部、濃グリセリン２０質量部、マクロゴール４００  ２質量部を順次添加し、カオリン３質量部を均一に懸濁した。次に、インドメタシン０．５質量部、Ｌ−メントール０．５質量部、カルメロースナトリウム３．５質量部を添加した後、十分に混合した。次に、１０質量％ジアルデヒド澱粉水溶液４質量部及び４０質量％ゼラチン水溶液２５質量部を添加、混合した。
精製水で質量を全１００質量部とした後、プロペラ混合機（ＨＥＩＤＯＮ製：５００ｒｐｍ）で１５分間混合し含水型薬物含有膏体を得た。実施例１と同一の支持体（透湿度３１０（ｇ／ｍ２／２４ｈ））の不織布面とポリプロピレン製ライナーの間に、含水型薬物含有膏体を展延機（池田機械産業製）を用いて膏体の厚さが１ｍｍとなるように展延し、１０×１４ｃｍの大きさに切断して製剤を作製した。【００３９】
試験例１
実施例１及び比較例１〜５で得た貼付剤を一枚ずつアルミ袋に入れて密封し、２５℃で２週間熟成させた。熟成後を開始時として、６０℃−１週間保存後のインドメタシン含量を測定し、開始時の含量を１００％とした時のインドメタシンの残存率を算出した。処方及びその結果を表１に示す。【００４０】
【表１】
2006070673.tif 000002
【００４１】
本発明のインドメタシン含有貼付剤（実施例１）は、経時的なインドメタシン含有量の安定性に優れていた。一方、アルギニンのかわりにホウ砂（比較例１）、安息香酸（比較例２）、グリシン（比較例３）又はイソロイシン（比較例４）を配合したインドメタシン含有貼付剤は、本発明のインドメタシン含有貼付剤に比べて、経時的な含量安定性は劣っていた。また、ポリアクリル酸部分中和物のかわりにゼラチンを配合したインドメタシン含有貼付剤（比較例５）は、本発明のインドメタシン含有貼付剤に比べて、経時的な含量安定性は劣っていた。【００４２】
実施例２
精製水３０質量部にポリビニルアルコール０．８質量部を加え６０℃に加温して溶解後、室温まで冷却した。ここに、酒石酸１．３質量部、エデト酸ナトリウム０．１質量部及びＬ−アルギニン０．５質量部を溶解後、Ｄ−ソルビトール液（７０％）２５質量部、カオリン３質量部を均一に懸濁して水相を調製した。別に、インドメタシン０．５質量部、Ｌ−メントール０．５質量部をマクロゴール４００  ２質量部に４０℃で加温溶解した後、室温まで冷却した。ここに、濃グリセリン２０質量部を溶解後、カルメロースナトリウム３．５質量部、ポリアクリル酸部分中和物６質量部及びジヒドロキシアルミニウムアセテート０．１質量部を均一に分散させて油相を調製した。
実施例１と同様にしてインドメタシン含有貼付剤を作製した。【００４３】
実施例３
ゼラチン１質量部を精製水２７質量部に６０℃で溶解させた。ここに、乳酸１．２５質量部、Ｌ−アルギニン（協和発酵工業製）０．１質量部を溶解後Ｄ−ソルビトール液（７０％）２２質量部及びカオリン３質量部を加え、均一に分散させて水相を調製した。別に、エステルガム１０質量部に、軽質流動パラフィン２．５質量部を、１２０℃で溶解させて粘着剤相を調製した。更に別に、インドメタシン１質量部及びＬ−メントール１質量部を４０℃で溶解させ、室温まで冷却した。ここに、濃グリセリン２２質量部、カルメロースナトリウム３質量部、ポリアクリル酸部分中和物３．５質量部及び乾燥水酸化アルミニウムゲル０．２質量部を加え、均一に分散させて油相を調製した。
水相を１２０℃に加温後、粘着剤相を加えて均一に分散させた。室温まで冷却後、油相を加え、更に精製水で全質量を１００質量部としてインドメタシン含有膏体を調製した。
実施例１と同様にして、膏体の厚さが０．２ｍｍとなるように展延しインドメタシン含有貼付剤を作製した。【００４４】
実施例２及び３で作製したインドメタシン含有貼付剤の経時的なインドメタシン含量の安定性はいずれも良好であった。また、貼付したときに表面がさらさらして使用感が良く、剥がれにくく、膏体残りも無く、更に刺激性も無かった。
【国際調査報告】
2006070673.tif 000003
2006070673.tif 000004